(57)【要約】【課題】組織の接着が減少した電気外科用器具を製造すること。【解決手段】電気外科用器具を製造する方法であって、  少なくとも１つの導体を有する電気外科用器具を提供する工程；  該少なくとも１つの導体の少なくとも一部分に脂質コーティングを塗布する工程；および  該脂質コーティングを硬化させる工程、を包含する、方法。上記脂質コーティングを硬化させる工程は、上記少なくとも１つの導体を約１４０℃〜約１６０℃の範囲の温度まで、約１．５時間〜約２．５時間の範囲の時間にわたって加熱する工程を包含し得る。【選択図】なし【特許請求の範囲】
【請求項１】
電気外科用器具を製造する方法であって、
少なくとも１つの導体を有する電気外科用器具を提供する工程；
該少なくとも１つの導体の少なくとも一部分に脂質コーティングを塗布する工程；および
該脂質コーティングを硬化させる工程、
を包含する、方法。
【請求項２】
前記脂質コーティングを硬化させる工程が、前記少なくとも１つの導体を約１４０℃〜約１６０℃の範囲の温度まで、約１．５時間〜約２．５時間の範囲の時間にわたって加熱する工程を包含する、請求項１に記載の方法。
【請求項３】
前記脂質コーティングを硬化させる工程が、前記少なくとも１つの導体を、約１５０℃の温度で約２時間の時間にわたって加熱する工程を包含する、請求項１に記載の方法。
【請求項４】
前記少なくとも１つの導体の少なくとも一部分に脂質コーティングを塗布する工程を繰り返す工程、引き続いて前記脂質コーティングを硬化させる工程を繰り返す工程をさらに包含する、請求項１〜３のいずれか１項に記載の方法。
【請求項５】
前記脂質コーティングを硬化させる繰り返される工程が、前記少なくとも１つの導体を、約１４０℃〜約１６０℃の範囲の温度まで、約１．５時間〜約２．５時間の範囲の時間にわたって加熱する工程を包含する、請求項４に記載の方法。
【請求項６】
前記脂質コーティングを硬化させる繰り返される工程が、前記少なくとも１つの導体を約１５０℃の温度まで、約２時間の時間にわたって加熱する工程を包含する、請求項４に記載の方法。
【請求項７】
前記少なくとも１つの導体が、金属表面、セラミック表面およびポリマー表面からなる群より選択される表面を備える、請求項１〜６のいずれか１項に記載の方法。
【請求項８】
前記少なくとも１つの導体が少なくとも１つの電極を備える、請求項１〜７のいずれか１項に記載の方法。
【請求項９】
前記脂質が、鉱油、ＥｌｅｃｔｒｏＬｕｂｅ（登録商標）、レシチン、植物油、モノグリセリド、ジグリセリド、トリグリセリド、ホスファチジルコリン、糖脂質、脂肪酸、リン脂質、ホスホグリセリド、およびグリセロリン脂質からなる群より選択される、請求項１〜８のいずれか１項に記載の方法。
【請求項１０】
前記塗布する工程が、スプレーコーティング、浸漬コーティング、蒸着、ブラッシング、およびこれらの組み合わせからなる群より選択されるプロセスを包含する、請求項１〜９のいずれか１項に記載の方法。
【請求項１１】
前記脂質コーティングを硬化させる工程が、熱オーブンによって硬化させる工程を包含する、請求項１〜１０のいずれか１項に記載の方法。
【請求項１２】
電気外科用器具であって、
ハンドル部分；および
少なくとも１つの電極であって、該電極の表面の少なくとも一部分に硬化した脂質を有する、少なくとも１つの電極、
を備える、電気外科用器具。
【請求項１３】
前記器具が、単極器具および双極器具のうちの少なくとも一方である、請求項１２に記載の電気外科用器具。
【請求項１４】
前記単極器具がペンシルである、請求項１３に記載の電気外科用器具。
【請求項１５】
前記双極器具が鉗子である、請求項１３に記載の電気外科用器具。
【発明の詳細な説明】
【技術分野】
【０００１】
本開示は、改善された電気外科用器具に関し、そしてより特定すると、改善された非粘着性コーティングを有する電極、およびその作製方法に関する。
【背景技術】
【０００２】
電気外科用器具（例えば、脈管封止器具）は、腹腔鏡外科手術用途と開胸外科手術用途との両方において、接触した組織に電気エネルギーを同時に伝達させながら、組織の結紮のために脈管および組織束を封止する際に使用されることが、医療の分野において周知である。このような外科手術用道具は、脈管封止手順において効果的であることが示されているが、この外科手術用器具の特定の部分への組織の粘着に関する問題に遭遇している。
【０００３】
過去において、効果的な様式で、かつ印加の間に器具の表面への軟部組織の粘着を減少させての、患者の組織への電気エネルギーの改善された伝達を提供することを考慮した、電気外科用器具などの改善にかなりの努力がなされてきた。一般に、このような努力は、道具の表面の潤滑性を増加させるために、非粘着性の表面コーティング（例えば、ポリマー材料（例えば、ポリテトラフルオロエチレン（ＰＴＦＥであり、商品名ＴＥＦＬＯＮ（登録商標）のもとで通常市販されている）））を予測した。しかし、これらの物質は、止血の効力および効率を妨害し得、そして微細孔の形成、層離および／または腐食による磨耗に起因して、器具の基材から離れる傾向を有し得るので、その下にあるこの器具の部分を、組織との直接接触および関連する粘着の問題に曝す。次に、コーティングのこれらの穴または空隙は、患者の組織への電気エネルギーの容量伝達に不均一な変動をもたらし、そして局部的な過熱を生じ得、組織の損傷、電極への組織の望ましくない不規則な粘着、および非粘着性コーティングのさらなる劣化をもたらし得る。
【発明の開示】
【発明が解決しようとする課題】
【０００４】
本発明の課題は、組織の接着が減少した電気外科用器具を製造することである。
【課題を解決するための手段】
【０００５】
上記課題を解決するために、本発明は、例えば、以下を提供する：
（項目１）  
電気外科用器具を製造する方法であって、
少なくとも１つの導体を有する電気外科用器具を提供する工程；
該少なくとも１つの導体の少なくとも一部分に脂質コーティングを塗布する工程；および
該脂質コーティングを硬化させる工程、
を包含する、方法。
【０００６】
（項目２）
上記脂質コーティングを硬化させる工程が、上記少なくとも１つの導体を約１４０℃〜約１６０℃の範囲の温度まで、約１．５時間〜約２．５時間の範囲の時間にわたって加熱する工程を包含する、項目１に記載の方法。
【０００７】
（項目３）
上記脂質コーティングを硬化させる工程が、上記少なくとも１つの導体を、約１５０℃の温度で約２時間の時間にわたって加熱する工程を包含する、項目１に記載の方法。
【０００８】
（項目４）
上記少なくとも１つの導体の少なくとも一部分に脂質コーティングを塗布する工程を繰り返す工程、引き続いて上記脂質コーティングを硬化させる工程を繰り返す工程をさらに包含する、項目１〜３のいずれか１項に記載の方法。
【０００９】
（項目５）
上記脂質コーティングを硬化させる繰り返される工程が、上記少なくとも１つの導体を、約１４０℃〜約１６０℃の範囲の温度まで、約１．５時間〜約２．５時間の範囲の時間にわたって加熱する工程を包含する、項目４に記載の方法。
【００１０】
（項目６）
上記脂質コーティングを硬化させる繰り返される工程が、上記少なくとも１つの導体を約１５０℃の温度まで、約２時間の時間にわたって加熱する工程を包含する、項目４に記載の方法。
【００１１】
（項目７）
上記少なくとも１つの導体が、金属表面、セラミック表面およびポリマー表面からなる群より選択される表面を備える、項目１〜６のいずれか１項に記載の方法。
【００１２】
（項目８）
上記少なくとも１つの導体が少なくとも１つの電極を備える、項目１〜７のいずれか１項に記載の方法。
【００１３】
（項目９）
上記脂質が、鉱油、ＥｌｅｃｔｒｏＬｕｂｅ（登録商標）、レシチン、植物油、モノグリセリド、ジグリセリド、トリグリセリド、ホスファチジルコリン、糖脂質、脂肪酸、リン脂質、ホスホグリセリド、およびグリセロリン脂質からなる群より選択される、項目１〜８のいずれか１項に記載の方法。
【００１４】
（項目１０）
上記塗布する工程が、スプレーコーティング、浸漬コーティング、蒸着、ブラッシング、およびこれらの組み合わせからなる群より選択されるプロセスを包含する、項目１〜９のいずれか１項に記載の方法。
【００１５】
（項目１１）
上記脂質コーティングを硬化させる工程が、熱オーブンによって硬化させる工程を包含する、項目１〜１０のいずれか１項に記載の方法。
【００１６】
（項目１２）
電気外科用器具であって、
ハンドル部分；および
少なくとも１つの電極であって、該電極の表面の少なくとも一部分に硬化した脂質を有する、少なくとも１つの電極、
を備える、電気外科用器具。
【００１７】
（項目１３）
上記器具が、単極器具および双極器具のうちの少なくとも一方である、項目１２に記載の電気外科用器具。
【００１８】
（項目１４）
上記単極器具がペンシルである、項目１３に記載の電気外科用器具。
【００１９】
（項目１５）
上記双極器具が鉗子である、項目１３に記載の電気外科用器具。
【００２０】
電気外科用器具を製造する方法は、少なくとも１つの導体を有する電気外科用器具を提供する工程、電気外科器具の少なくとも１つの導体の少なくとも一部分に脂質コーティングを塗布する工程、およびこの脂質コーティングを硬化させる工程を包含する。本明細書中に開示される方法によって製造される電気外科器具もまた、提供される。
【００２１】
（要旨）
組織の接着が減少した電気外科用器具を製造する方法が提供され、この方法は、少なくとも１つの導体を有する電気外科用器具を提供する工程；この少なくとも１つの導体の少なくとも一部分に脂質コーティングを塗布する工程；およびこの少なくとも１つの導体の少なくとも一部分にこの脂質コーティングを硬化させる工程を包含する。この脂質コーティングを少なくとも１つの導体の少なくとも一部分に硬化させる工程は、この少なくとも１つの導体を、約１４０℃〜約１６０℃の範囲の温度まで、約１．５時間〜約２．５時間の範囲の時間にわたって加熱する工程を包含する。
【００２２】
この方法は、少なくとも１つの導体の少なくとも一部分に脂質コーティングを塗布する工程を繰り返す工程、引き続いて、この少なくとも１つの導体の少なくとも一部分にこの脂質コーティングを硬化させる工程を繰り返す工程をさらに包含し、この少なくとも１つの導体の少なくとも一部分に脂質コーティングを硬化させる工程は、この少なくとも１つの導体を、約１４０℃〜約１６０℃の範囲の温度まで、約１．５時間〜約２．５時間の範囲の時間にわたって加熱する工程を包含する。
【００２３】
非粘着性の電気外科手術用器具もまた提供され、この器具は、ハンドル部分；および少なくとも１つの電極を備え、この電極は、この電極の表面の少なくとも一部分に硬化した脂質を有する。
【発明の効果】
【００２４】
本発明により、組織の接着が減少した電気外科用器具が製造される。
【発明を実施するための最良の形態】
【００２５】
種々の実施形態が、図面を参照しながら本明細書中に記載される。
【００２６】
（詳細な説明）
組織接着特性が減少した電気外科用器具を製造する方法が、本明細書中に開示され、この方法は、一般に、少なくとも１つの導体を有する電気外科用器具を提供する工程、この導体の少なくとも一部分に脂質コーティングを塗布する工程、およびこの導体の一部分にこの脂質コーティングを硬化させる工程を包含する。この硬化させる工程は、任意の適切な温度を利用して、任意の適切な時間量にわたって実施され得る。しかし、いくつかの実施形態において、熱硬化は、約１４０℃〜約１６０℃の温度で段階的に行われ得る。他の実施形態において、硬化は、１４５℃〜約１５５℃の範囲の温度で段階的に行われ得、そしてさらなる実施形態において、硬化は、約１５０℃の温度で１時間〜３時間の時間にわたって行われ得る。いくつかの実施形態において、この時間は、約１．５時間から２．５時間まで変動し得るか、または他の実施形態において、約２時間であり得る。なお他の実施形態において、このコーティングは、１日あたり１回〜４回の段階ごとに硬化され得る。
【００２７】
脂質コーティングは、一般に、電極表面の少なくとも一部分に、この部分への実質的に最適化された接着のための順序で塗布される、複数のコーティング層を備える。いくつかの実施形態において、上記方法は、導体の少なくとも一部分に脂質コーティングを塗布する工程を繰り返す工程、引き続いて、この導体の少なくとも一部分にこの脂質コーティングを硬化させる工程を繰り返す工程をさらに包含する。導体の少なくとも一部分に脂質コーティングを硬化させる、繰り返される工程は、この導体を、約１３０℃〜約１６０℃の範囲の温度まで、または上に特定された温度範囲または時間のうちのいずれかで加熱する工程を包含し得る。
【００２８】
いくつかの実施形態において、導体の表面は、金属材料、セラミック材料またはポリマー材料からなり得、この材料は、少なくとも１つの電極を備える。脂質コーティングは、伝導性電極と電気外科用器具との間の鋭利な伝達を有する電極へのＲＦエネルギーの送達に起因するエッジ効果を低下させ得ることが企図される。さらに、脂質コーティングは、電極と器具との界面に沿った電流密度を低下させ得、より均一な電力密度を生じ、これにより、炭化および／または凝塊の形成の発生率および重篤度を低下させる。器具の軸に沿ったより均一な電流密度はまた、その電極に沿ったより均一な温度分布を生じる。さらに、引き続く製造工程として、導体を脂質でコーティングして外側導体表面を作製することによって、電極を形成してこれらの電極にワイヤを結合する、より労力集約的でない方法が使用され得る。
【００２９】
電極は、通常細長く、そして尖った遠位端または丸みを帯びた遠位端を有する薄い平坦なブレードの形態であり得る、導電性要素である。あるいは、能動電極は、細長い細い円柱形の針を備え得、この針は、中実または中空であり、平坦であるか、丸みを帯びているか、尖っているか、または傾斜した遠位端を有する。代表的に、この種の電極は、当該分野において、「ブレード」電極、「ループ」電極もしくは「スネア」電極、「針」電極または「ボール」電極として公知である。
【００３０】
本開示の方法により形成された電気外科用器具がまた提供され、この器具は、ハンドル部分および少なくとも１つの電極を備え、この電極は、この電極の表面の少なくとも一部分に硬化した脂質を有する。この非粘着性の電気外科用器具は、少なくとも患者の組織に接触するために利用される領域を覆うように、脂質コーティングを組み込む。このコーティングは、低い表面エネルギーおよび低い摩擦係数（高い潤滑性）を提供するように設計され、患者の組織がこの器具にほとんどまたはまったく粘着しない。このコーティングは、剥離するように層離することのない増強された長期間のコーティング安定性のために、この器具の表面にしっかりと結合され、そしてさらに、延長した磨耗特徴のために改善された表面硬度を示す。
【００３１】
ここで図面を参照すると、図１〜図３は、本開示の本発明と共に使用され得る電気外科用器具の例示的な実施形態を示す。例えば、図１は、内視鏡手順において使用するための内視鏡鉗子１０を示す。鉗子１０は、一般に、ハウジング２０を備え、このハウジングからシャフト１２が延びている。シャフト１２は、このシャフトの遠位端に取り付けられたエンドエフェクタアセンブリ１００を備え、このエンドエフェクタアセンブリは、顎部材１１０および１２０を備える。ハンドル３０が備えられ、このハンドルは、互いに対して間隔を空けた関係である第一の位置から、組織を把持するための第二の位置へと、顎部材を移動させるように作動可能である。各顎部材１１０および１２０は、それぞれの顎部材に取り付けられた導電性封止プレート１１２および１２２を備え、これらの封止プレートは、発電機（図示せず）と電気連絡するように配置される。この発電機は、組織にエネルギーを付与するために、第一の電位を顎部材１１０に供給し、そして第二の電位を顎部材１２０に供給する。
【００３２】
図２は、開胸外科手術手順において使用するための開胸鉗子２００を示し、この鉗子は、２つの可動シャフト部材１２ａおよび１２ｂを備え、これらのシャフト部材は、これらのシャフト部材の遠位端に配置された１対の顎部材２１０および２２０を作動させるように構成される。顎部材２１０および２２０は、互いに対して間隔を空けた関係である第一の位置から、組織を把持するための第二の位置へと移動可能である。各顎部材２１０および２２０は、それぞれの顎部材に取り付けられた導電性封止プレート２１２および２２２を備え、これらの封止プレートは、発電機（図示せず）と電気連絡するように配置される。この発電機は、組織にエネルギーを付与するために、第一の電位および第二の電位をそれぞれの顎部材に供給する。
【００３３】
図３は、電気外科用ペンシルの、部分的に分解された側面立面図を示す。この電気外科用ペンシルは、選択的に取り外し可能な能動電極（または電気メスブレード）に取り付けられるハンドピースを備える器具を包含することが意図され、そして組織を凝固させ、切断し、そして／または封止するために使用される。図３を詳細に参照すると、電気外科用単極ペンシル３００は、細長ハウジング３０２を備え、このハウジングは、その遠位端にブレード受部３０４を支持するように構成および適合されており、このブレード受部は、次に、その内部に交換可能な電気メスブレード３０６を受容する。ブレード３０６の遠位端部分３０８は、受部３０４から遠位に延び、一方で、ブレード３０６の近位端部分３１０は、ハウジング３０２の遠位端の内部に保持される。
【００３４】
示されるように、電気外科用ペンシル３００は、ケーブル３１２を介して、従来の電気外科発電機「Ｇ」に接続される。ケーブル３１２は、伝達ワイヤ３１４を備え、この伝達ワイヤは、電気外科発電機「Ｇ」をブレード３０６の近位端部分３１０と電気的に相互接続する。ケーブル３１２は、制御ループ３１６をさらに備え、この制御ループは、ハウジング３０２の外側表面３０７に支持された作動ボタン３２４を、電気外科発電機「Ｇ」と電気的に相互接続させる。作動ボタン３２４は、圧力変換器３２６（または他の可変電源スイッチ）に作動可能に接続され、この圧力変換器は、次に、発電機「Ｇ」から電気外科用ブレード３０６に供給されるＲＦ電気エネルギーを制御する。
【００３５】
本開示は、脂質を、電気外科用器具の導体または電極の一部分にコーティングされるものとして扱うが、本開示の方法は、他の型の電気外科用器具（例えば、単極であろうと双極であろうと、電気外科用針、ブレード、ペンシルおよび他の電気外科用道具）を用いる用途において使用され得ることが認識され、そして理解される。
【００３６】
１つの実施形態において、利用される脂質は、リン脂質であり得る。リン脂質とは、ほとんどの細胞膜の主要な構造脂質を含むリン酸含有脂質（例えば、ホスファチジルリン脂質およびスフィンゴミエリン）の群を規定する。いくつかの実施形態において、適切なリン脂質としては、動物リン脂質および植物リン脂質；卵リン脂質；ダイズリン脂質またはレシチン；トウモロコシリン脂質；コムギ胚芽リン脂質、亜麻リン脂質、綿花リン脂質、およびヒマワリ種子リン脂質；乳脂肪リン脂質；グリセロリン脂質；スフィンゴリン脂質；ホスファチド；脂肪酸エステル（パルミチン酸エステル、ステアリン酸エステル、オレイン酸エステル、リノール酸エステルおよびアラキドン酸エステルが挙げられ、これらのエステルは、リン脂質中で混合物であっても、異性体の混合物であってもよい）を含むリン脂質；１つ以上の二重結合を含む脂肪酸からなるリン脂質（例えば、ジオレオイルホスファチジルコリンおよび卵ホスファチジルコリンであり、これらは、粉末状態では安定ではなく、吸湿性であり、水分を吸収してガム状になり得る）；飽和脂肪酸からなるリン脂質（これらは、粉末状態で安定であり、水分を吸収しにくい）；グリセリド（例えば、モノグリセリド、ジグリセリド、トリグリセリド、ホスホグリセリド）；糖脂質（例えば、グリコスフィンゴリピド）；ホスファチジルセリン；ホスファチジルコリン；ホスファチジルエタノールアミン；ホスファチジルイノシトール；ホスファチジルグリセロール（例えば、ジミリストイルホスファチジルグリセロール、Ｌ−α−ジミリストイルホスファチジルグリセロール（１，２−ジミリストイル−ｓｎ−グリセロ−３−ホスホ（ｒａｃ−１−グリセロール）またはＤＭＰＧとしてもまた公知））；ホスファチジン酸；水素化天然リン脂質；ならびに市販のリン脂質（例えば、Ｈ．Ｋ．Ｗｅｎｔｗｏｒｔｈ，Ｌｔｄ．の部門であるＥｌｅｃｔｒｏｌｕｂｅ（登録商標）から入手可能なもの、および／またはＣａｒｇｉｌｌから入手可能なもの（すなわち、ＬｅｃｉｐｒｉｍｅＴＭ  １５００  Ｓｏｙ  Ｌｅｃｉｔｈｉｎ  Ｆｌｕｉｄ））が挙げられる。
【００３７】
いくつかの実施形態において、本開示の適切なリン脂質としては、種々の軽炭化水素油（例えば、鉱油、植物油など）、およびヒトへの使用が認可された任意の炭化水素油またはリン脂質のいずれかが挙げられる。リン脂質の内部対イオンが存在しない場合、適切な対イオンは、一価の陽イオン（例えば、ナトリウムイオン）である。リン脂質は、加塩されていても脱塩されていてもよく、水素化されていても部分的に水素化されていても不飽和であってもよく、天然のものであっても合成のものであっても半合成のものであってもよい。
【００３８】
脂質はまた、有機溶媒中の溶液として提供されても、水性流体中のリポソームまたは他の懸濁物として提供されても、いずれでもよい。このコーティングは、リン脂質の懸濁物を含み得、この懸濁物は、表面上で凍結乾燥または他の様式で乾燥され得る。記載されたように、この処方物は、水性流体との混合の際にリポソーム形成を促進するように適合された成分（例えば、ホスファチジルコリンおよびコレステロール）を含有し得る。しかし、一般に、ホスファチジルコリンは、リポソーム形成が望ましい例を除いて、有効量のリン脂質を含有しない。リン脂質処方物はまた、生物学的に活性な適切な物質（抗生物質および抗血栓薬剤が挙げられる）を含有し得る。
【００３９】
脂質コーティングは、溶媒キャリア中で塗布され得、次いで、このキャリアは、表面から蒸発させられて、この脂質を器具の表面に濃縮し、そして／または接着させる。この脂質コーティングはまた、ポリマーキャリア中で、器具の表面に塗布され得る。
【００４０】
脂質コーティングは、金属への組織の接着を改善（すなわち、防止）するような濃度で存在する。脂質濃度は、約５×１０−４０μｍｏｌ／ｃｍ２〜約５×１０−２０μｍｏｌ／ｃｍ２の範囲、ある実施形態において、約５×１０−２０μｍｏｌ／ｃｍ２〜約５×１０−１０μｍｏｌ／ｃｍ２の範囲、ある実施形態において、約５×１０−１０μｍｏｌ／ｃｍ２〜約５００μｍｏｌ／ｃｍ２の範囲である。
【００４１】
脂質コーティングは、任意の適切な方法（例えば、浸漬、スプレー、蒸着、ブラッシングなどが挙げられる）を利用して、本開示の電気外科器具に塗布され得る。いくつかの実施形態において、脂質コーティングは、約０．５μｍ〜約５００μｍのコーティング厚さ、他の実施形態において、約４００μｍ〜約４０００μｍのコーティング厚さで塗布される。
【００４２】
ポリマー化学およびプロセスエンジニアリングにおいて、硬化とは、化学添加剤、紫外放射線、電子線（ＥＢ）、マイクロ波線（ＭＢ）、空気（すなわち、酸素）または熱オーブンでの加熱によって行われる、ポリマー鎖の架橋によるポリマー物質の強化または固化をいう。
【００４３】
一般に、脂質コーティングのより厚い層は、より薄い層よりも、熱またはＵＶ光へのいくらか長い曝露を必要とするが、その関係は、正比例しない。また、硬化の速度は、その表面に与えられるＵＶ強度または熱の量と共に増加するが、この関係もまた、正比例しない。硬化の速度はまた、熱源から器具の表面の距離に依存し得る。
【００４４】
いくつかの実施形態において、熱硬化が、電気外科用器具の導体（例えば、電極）に脂質コーティングを接着させるために使用される。熱硬化は、方法の観点で特別な特徴を有さず、慣習的かつ公知の方法（例えば、強制空気オーブン内での加熱またはＩＲランプでの照射）に従って行われる。
【００４５】
硬化すると、熱硬化性コーティング、接着剤／封止剤、ポッティング、および封入において使用されるこれらの脂質コーティングは、耐久性、強度、硬度、衝撃耐性、接着、絶縁特徴を提供し、多くの化学物質（水および通常の溶媒が挙げられる）に対して不活性にすると報告される。
【００４６】
脂質コーティングの最適な接着のために、基材は、塗布の前に注意深く清浄化されなければならない。これは特に、油、グリース、離型剤、埃、および他の汚染物質の可能な存在に起因する。このような清浄化は、電気外科器具の表面をグリットブラストすること、プラズマクリーナー、超音波処理装置、ＵＶ光を使用すること、ならびに／または基材を酸（例えば、クロム酸、またはアルカリ土類金属の水酸化物のアルコール溶液、クロロホルム溶液もしくは水溶液）の浴に浸漬し、続いて脱イオン水中で洗浄およびリンスすることによって、行われ得る。清浄化はまた、脂質の塗布の前に約４００℃〜４２５℃という比較的高い温度で焼いて、油、グリースおよび他の汚染物質を揮発させることによって行われ得る。
【００４７】
多くの場合（例えば、金属および他の無機基材を用いる場合）において、清浄の程度は、単純な試験によって確認され得る。この試験は、その表面上に冷水を数滴撒くことを包含する。この水が連続フィルムとしてその領域に広がる場合、部品は、さらなる処理のために充分に清浄である。水が玉状になるかまたは水溜りとして留まる場合、ＥＰＡ認容可能溶媒（例えば、ＩＰＡまたはアセトン）を使用して、グリースを除去するべきである。次いで、この水試験を、脂質コーティングの塗布前に繰り返すべきである。
【００４８】
上記説明は、多くの細目を含むが、これらの細目は、本開示の範囲の限定と解釈されるべきではなく、単に、本開示の実施形態の例示であると解釈されるべきである。当業者は、添付の特許請求の範囲によって規定されるような本開示の範囲および精神内で、他の多くの可能性を予測する。
【図面の簡単な説明】
【００４９】
【図１】図１は、内視鏡手順において使用するための内視鏡鉗子を示す。
【図２】図２は、開胸外科手術手順において使用するための開胸鉗子を示す。
【図３】図３は、一般的な外科手術手順において使用するための電気外科用ペンシルを示す。
【符号の説明】
【００５０】
１０  内視鏡鉗子
１２  シャフト
２０  ハウジング
３０  ハンドル
１００  エンドエフェクタアセンブリ
１１０、１２０  顎部材
１１２、１２２  導電性封止プレート
【図１】
2008229348.tif 000002
【図２】
2008229348.tif 000003
【図３】
2008229348.tif 000004